(57)【要約】【課題】紙質材本来の透湿性能を確保しつつ、意匠性を損なうことなく耐アルコール性等に優れた透湿化粧材を提供することを目的とし、さらにはこの透湿化粧材を貼り合わせた調湿化粧板を提供する。【解決手段】紙質材２／インキ層３／樹脂層４の順に形成された透湿化粧材１において、少なくとも紙質材２の表面の一部が露出している。樹脂層４は、インキ層３を覆うように形成されているが、紙質材２の露出部分を覆うことのないように形成されているので、インキ層３を保護して耐アルコール性等を確保しつつ、紙質材２の透湿性能を低減させることもない。【選択図】図１
2011016297.tif 000002
【特許請求の範囲】
【請求項１】
紙質材／インキ層／樹脂層の順に形成された化粧材において、少なくとも紙質材の表面の一部が露出していることを特徴とする透湿化粧材。
【請求項２】
該紙質材の表面の露出度が、該紙質材の表面の全面に対して１０〜９０％の範囲である請求項１に記載の透湿化粧材。
【請求項３】
該インキ層のパターンと該樹脂層のパターンが略一致するようにグラビア印刷により形成されている請求項１又は２に記載の透湿化粧材。
【請求項４】
該インキ層のパターン幅よりも該樹脂層のパターン幅が広くされている請求項１〜３のいずれかに記載の透湿化粧材。
【請求項５】
該樹脂層を形成する樹脂の接触角が、該インキ層に対する接触角よりも、該紙質材に対する接触角の方が大きい樹脂である請求項１〜４のいずれかに記載の透湿化粧材。
【請求項６】
請求項１〜６のいずれかに記載の透湿化粧材を、吸放湿性基材に貼り合わせたことを特徴とする調湿化粧板。
【発明の詳細な説明】
【技術分野】
【０００１】
本発明は、室内や収納内の相対湿度の変動を小さくする透湿機能を有する透湿化粧材に関し、特に住宅内装建材や収納内装材として使用される化粧板に用いられる透湿化粧材とこれを用いた調湿化粧板に関する。
【背景技術】
【０００２】
従来、相対湿度の変動を小さくする化粧材として、種々のものが提案されている。例えば、紙基材上に透湿性を有する樹脂層と透明紙とを順に積層した化粧シートが提案されている（特許文献１参照）。
【０００３】
また、基材上に、吸水性物質を含有する吸放湿性樹脂層と、吸水性物質を含有しない発砲樹脂層とを積層した吸放湿性材料が提案されている（特許文献２参照）。
【０００４】
また、透湿度を確保するための化粧材として、原紙の表面に、絵柄印刷層及び表面保護樹脂層が形成され、絵柄印刷層のインキの塗布量を１０ｇ／ｍ２以下とし、表面保護樹脂層の塗布量を３ｇ／ｍ２以下とした化粧紙が提案されている（特許文献３参照）。
【先行技術文献】
【特許文献】
【０００５】
【特許文献１】特開２００１−１１３６６３公報
【特許文献２】特開２００２−１５９８２５公報
【特許文献３】特開２００２−１８０３９８公報
【発明の概要】
【発明が解決しようとする課題】
【０００６】
しかしながら、各層を構成する材料が紙基材や吸放湿性材料であっても、これらを互いに全面で積層構造としていることから、それぞれの吸放湿特性（調湿特性）が低減してしまい、本来の性能を発揮することができなかった。
【０００７】
しかも、意匠性を確保するために、さらに表面に印刷層を設けても、表面に汚れがついたときにアルコールでふき取るような場合に、その表面印刷層がこすれ落ちてしまうという問題もあった。
【０００８】
本発明は、このような実情に鑑みて、紙質材本来の透湿性能を確保しつつ、意匠性を損なうことなく耐アルコール性等に優れた調湿化粧材を提供することを目的とし、さらにはこの調湿化粧材を貼り合わせた調湿化粧板を提供することを目的とする。
【課題を解決するための手段】
【０００９】
本発明は、紙質材／インキ層／樹脂層の順に形成された透湿化粧材において、少なくとも紙質材の表面の一部が露出していることを特徴とする。
【００１０】
また、本発明は、紙質材／インキ層／樹脂層の順に形成された透湿化粧材において、少なくとも紙質材の表面の一部が露出している透湿化粧材を、吸放湿性基材に貼り合わせたことを特徴とする。
【発明の効果】
【００１１】
本発明によれば、紙質材／インキ層／樹脂層の順に形成された透湿化粧材において、少なくとも紙質材の表面の一部が露出していることにより、この露出部分からの透湿性能を確保することができる。
【００１２】
この透湿性能を発現する透湿化粧材を吸放湿性基材に貼り合わせることにより、吸放湿性基材本来の調湿性能を発揮させることができる。
【００１３】
また、紙質材の露出部分を覆うことのないようにインキ層を形成することで、住宅内装建材や収納内装材の用途に応じて、好みの意匠性を付与することができる。
【００１４】
また、樹脂層は、インキ層を覆うように形成されているが、紙質材の露出部分を覆うことのないように形成されているので、インキ層を保護して耐アルコール性等を確保しつつ、紙質材の透湿性能を低減させることもない。
【図面の簡単な説明】
【００１５】
【図１】本発明の一実施形態である透湿化粧材を示す模式断面図である。
【図２】本発明の他の実施形態である透湿化粧材を示す模式断面図である。
【図３】本発明の他の実施形態である透湿化粧材を示す模式断面図である。
【図４】本発明の他の実施形態である透湿化粧材を示す模式断面図である。
【図５】本発明の一実施形態である透湿化粧材を貼り合わせた化粧板を示す模式断面図である。
【発明を実施するための形態】
【００１６】
以下、図面を参照しながら、本発明を詳細に説明する。図１は、本発明の一実施形態による透湿化粧材１を示す模式断面図である。２は紙質材、３はインキ層、４は樹脂層である。
【００１７】
紙質材２としては和紙、薄葉紙、紙間強化紙、チタン含浸紙及び不織布などを挙げることができ、ＪＩＳ  Ｚ０２０８（温度条件２３℃）で測定される透湿度が１０００以上であることが好ましい。また、紙質材２の坪量は、２３〜２００ｇ／ｍ２の範囲のものが好ましい。要するに、紙質材２が、その本来の透湿性能を有するものであれば、使用することができる。なお、樹脂含浸紙やＰＶＡシートなどでは、透湿度が７００〜８００（温度条件２３℃）であり透湿性能は劣るものの、用途に応じては、使用することは可能である。
【００１８】
紙質材２の表面上にインキ層３を印刷により形成するが、この際、紙質材２の本来有する透湿性能を十分に発揮するためには、紙質材２の表面が１０％以上露出するようにインキ層３を形成することが好ましく、意匠性を確保する点からは露出度を９０％以下とすることが好ましい。この場合、露出度が紙質材２の表面全面に対して一様でなくてもよいが、紙質材２の表面全面に対して平均的に１０〜９０％の範囲で紙質材２の表面が露出するようにすると、インキ層３による絵柄模様が違和感なく視認されることになるため、意匠性も確保することができるので好ましい。さらに、同様の理由から、紙質材２の全面に対して平均的に露出度を２０〜７０％とすることがより好ましく、特に３０〜５０％とすることが好ましい。
【００１９】
また、インキ層３の上には樹脂層４を設けてインキ層３の保護層としての役割を担わせるが、この樹脂層４がインキ層３のみならず紙質材２の表面をも覆ってしまうと、紙質材２の本来の調湿性能を低下させてしまうので、紙質材２／インキ層３／樹脂層４の順に形成された化粧材において、すくなくとも紙質材２の表面の一部が露出していることが重要となる。
【００２０】
このようなインキ層３と樹脂層４との構成とする手段としては、グラビア印刷、オフセット印刷、スクリーン印刷などを挙げることができるが、繊細な模様や優れた意匠性を確保しつつ、インキ層３のパターンと樹脂層４のパターンを略一致するように形成させる点からはグラビア印刷が好ましい（図１参照）。
【００２１】
また、インキ層３のパターン幅よりも樹脂層４のパターン幅を広くして、インキ層３の全面を樹脂層４で覆うように形成させると、化粧材１の表面の汚れをアルコールで拭き取るような場合にも、アルコールによってインキ層３が拭き取られることが防止される。したがって、インキ層３のパターンを形成するためのグラビア版の幅よりも樹脂層４のパターンを形成するためのグラビア版の幅を広くしたり、あるいは、インキ層３のパターンを形成するためのグラビア版の深さよりも樹脂層４のパターンを形成するためのグラビア版の深さを深くすることが好ましい。なお、この場合、樹脂層４を形成する樹脂量が多量であると隣接する樹脂層４と接触して紙質材２の露出部分を覆うことになるため、透湿性能と意匠性を考慮して、各グラビア版の幅や深さを適宜選択すればよい。
【００２２】
インキ層３に使用される樹脂は、各種印刷方法における印刷適性、皮膜形成性などを考慮して適宜選択すればよい。グラビア印刷を例に取ると、ビヒクルとしてはアクリル系樹脂、セルロース系樹脂、酢酸ビニル系樹脂及びポリアミド系樹脂のうち、１種、あるいは２種以上を使用することができ、これらの樹脂に対して、溶剤、顔料、安定剤などが配合されたものがインキ層３を形成するためのインキとして使用することができる。
【００２３】
樹脂層４を形成する樹脂としては各種の樹脂、例えばアミノアルキッド系樹脂、ウレタン系樹脂、アクリル樹脂、あるいは、ウレタンアクリレート系、エポキシアクリレート系、不飽和ポリエステル系の紫外線硬化型樹脂などのうち、１種あるいは２種以上を使用することができる。樹脂層４を形成する樹脂が紙質材２に浸透性がある場合でも使用することはできるが（図２参照）、紙質材２の本来の透湿性能を確保するためには、極力、紙質材２の表面に広がって定着することを避け、しかも、インキ層３の保護層としての役割を発現させるために、樹脂の紙質材２及びインキ層３への濡れ性も重要となる。すなわち、樹脂が紙質材２に対しては濡れ性が抑制され、かつ、インキ層３に対しては濡れ性が良好であることが好ましい。したがって、樹脂層４を形成する樹脂とインキ層３との接触角よりも、樹脂層４を形成する樹脂と紙質材２との接触角の方が大きい樹脂を使用することが好ましい（図１、図３参照）。
【００２４】
また、透湿化粧材１又はこれを貼り合わせた調湿化粧板の用途に応じては、樹脂層４が完全にインキ層３の表面全面を覆う必要がない場合も考えられるが、この場合には、図４に示すように、インキ層３の表面の一部を覆うようにすればよい。このような状態であっても、樹脂層４がインキ層３の表面近傍の一部を覆っているため、アルコールなどで表面の汚れを拭き取る際にも、樹脂層４がインキ層３の保護層としての役割を発現することができる。
【００２５】
このようにして形成された透湿化粧材１を、接着剤５を用いて吸放湿性基材６に貼り合わせることにより、調湿性能に優れ、かつ、意匠性や耐アルコール性に優れる住宅内装建材や収納内装材用の調湿化粧板７を得ることができる（図５参照）。
【００２６】
接着剤５としては、吸放湿性基材６への水蒸気移動を阻害しなければ特に限定されないが、酢酸ビニル系樹脂、エチレン−酢酸ビニル共重合系樹脂のように、極性基を持つことで水分移動を阻害しない接着剤を使用することが好適である。この接着剤５の乾燥膜厚としては、２０〜８０ｇ／ｍ２の範囲であれば、特に問題なく使用することができる。
【００２７】
また、吸放湿性基材６としては、調湿性能と化粧板としての加工性を有していることが必要とされ、珪藻土、トバモライト、ゼオライト、セピオライト、シリカゲルなどの細孔を持つ無機粒子、あるいはポリアクリル酸ナトリウム系樹脂のような吸放湿する材料を、石膏ボード、繊維板、紙等に配合することで作製することができる。
【産業上の利用可能性】
【００２８】
本発明の透湿化粧材によれば、透湿性能を確保しつつ、意匠性及び耐アルコール性などを向上させることができるため、これを吸放湿性基材に貼り合わせることで、収納などの背板や室内の壁材あるいは天井材ばかりでなく、家具用やキッチン用の調湿化粧板としても有用である。
【符号の説明】
【００２９】
１  透湿化粧材
２  紙質材
３  インキ層
４  樹脂層
５  接着剤
６  吸放湿性基材
７  調湿化粧板
【図１】
2011016297.tif 000003
【図２】
2011016297.tif 000004
【図３】
2011016297.tif 000005
【図４】
2011016297.tif 000006
【図５】
2011016297.tif 000007